(57)【要約】【課題】  母液にアルコキシシランに由来する有機化合物を含まず、経済性に優れる。【解決手段】  （ａ）（I）シリカ源として珪酸液、（II）有機構造規制剤、および（III）水を、（I）シリカ源のＳｉＯ2１モルに対して、（II）有機構造規制剤を０．１〜０．６モル、水を１０〜５００モルとなるように混合してペンタシル型ゼオライト合成前駆体を調製する工程、（ｃ）８０〜２５０℃で水熱処理する工程、および、（ｄ）得られたペンタシル型ゼオライトを分離する工程、を含むペンタシル型ゼオライトの合成方法。【選択図】  なし【特許請求の範囲】
【請求項１】
下記の工程（ａ）、（ｃ）および（ｄ）を含むペンタシル型ゼオライトの合成方法。
（ａ）（I）シリカ源として珪酸液、（II）有機構造規制剤、および（III）水を、（I）シリカ源のＳｉＯ2１モルに対して、（II）有機構造規制剤を０．１〜０．６モル、水を１０〜５００モルとなるように混合してペンタシル型ゼオライト合成前駆体を調製する工程
（ｃ）８０〜２５０℃で水熱処理する工程
（ｄ）得られたペンタシル型ゼオライトを分離する工程
【請求項２】
前記（I）珪酸液が、珪酸アルカリ水溶液を陽イオン交換樹脂で脱アルカリしたものであることを特徴とする請求項１に記載のペンタシル型ゼオライトの合成方法。
【請求項３】
前記工程（ａ）についで、下記の工程（ｂ）を行うことを特徴とする請求項１または２に記載のペンタシル型ゼオライトの合成方法。
（ｂ）１０〜５０℃で熟成する工程
【請求項４】
前記工程（ａ）において、さらに（IV）アルカリ金属水酸化物をＭ2Ｏ（Ｍはアルカリ金属を示す）に換算してシリカ源のＳｉＯ2１モルに対して０．００１〜０．１モルの範囲で含むことを特徴とする請求項１〜３のいずれかに記載のペンタシル型ゼオライトの合成方法。
【請求項５】
前記工程（ａ）において、シリカ源として珪酸液以外にシリカゾルを含むことを特徴とする請求項１〜４のいずれかに記載のペンタシル型ゼオライトの合成方法。
【請求項６】
前記工程（ａ）において、さらに（V）周期律表の３Ｂ族、４Ａ族、８族から選ばれる１種または２種以上の元素の化合物を、酸化物としてＳｉＯ2１モルに対して０．００１〜０．１モルの範囲で含むことを特徴とする請求項１〜５のいずれかに記載のペンタシル型ゼオライトの合成方法。
【請求項７】
前記（V）に用いる化合物の元素がＴｉ、Ａｌ、Ｇａ、Ｚｒ、Ｂ、Ｆｅから選ばれる１種または２種以上であることを特徴とする請求項１〜６のいずれかに記載のペンタシル型ゼオライトの合成方法。
【請求項８】
前記（II）有機構造規制剤がテトラアルキルアンモニウムハイドロオキサイド（ＴＡＡＯＨ）であることを特徴とする請求項１〜７のいずれかに記載のペンタシル型ゼオライトの合成方法。
【請求項９】
前記（IV）アルカリ金属水酸化物が水酸化カリウムであることを特徴とする請求項４〜８のいずれかに記載のペンタシル型ゼオライトの合成方法。
【請求項１０】
前記工程（ｄ）で分離した母液中に（II）有機構造規制剤に由来する炭素以外の炭素を実質的に含まないことを特徴とする請求項１〜９のいずれかに記載のペンタシル型ゼオライトの合成方法。
【発明の詳細な説明】
【技術分野】
【０００１】
本発明はペンタシル型ゼオライトの合成方法に関し、さらに詳しくは、シリカ源として従来から多用されていた高価なアルコキシシランに代えて、珪酸液を用いるペンタシル型ゼオライトの合成方法に関する。
【背景技術】
【０００２】
ペンタシル型ゼオライトは、触媒、触媒担体、吸着剤等として用いられており、例えば、接触分解反応においてガソリン留分中の低オクタン価成分であるｎ−パラフィンを選択的に分解してオクタン価を向上させるための触媒としてＺＳＭ−５が用いられている。
また、シクロヘキサノンオキシムを気相にてベックマン転位反応させてε−カプロラクタムを製造する触媒としてシリカライトが用いられている（特開平２−２５０８６６号公報、特開平２−２７５８５０号公報）。
【０００３】
ペンタシル型ゼオライトの合成には、多くの場合、シリカ源として有機アルコキシドが使用されている（特開２００５−１４５７９９号公報、特開２００３−１７６１２５号公報）。
しかしながら、有機珪素化合物はシリカ源として高価であることに加え、合成母液中に加水分解によって生成したアルコールを多量に含むので、排水中の有機物の規制によりこのような母液をそのまま廃棄することはできず、これを燃焼処理等するには大きな経費が掛かり、経済性に問題があった。
【０００４】
また、シリカ源としてシリカゾルを用いることが知られており、この場合、合成母液中に有機物を含まないものの、シリカゾルもシリカ源としては高価であり、さらに経済性の改良が求められていた。さらに、シリカゾルを用いた場合、比較的平均粒子径の大きなペンタシル型ゼオライトが生成し、このような平均粒子径の大きなペンタシル型ゼオライトは触媒活性が不充分となったり、成形して用いる場合に強度に優れた成形触媒が得られない場合があった。
【０００５】
【特許文献１】特開平２−２５０８６６号公報
【特許文献２】特開平２−２７５８５０号公報
【特許文献３】特開２００５−１４５７９９号公報
【特許文献４】特開２００３−１７６１２５号公報
【発明の開示】
【発明が解決しようとする課題】
【０００６】
本願発明者等は、鋭意検討した結果、シリカ源として珪酸液を使用することによって結晶性に優れたペンタシル型ゼオライトが合成できることを見いだして本発明を完成するに到った。
本発明は、シリカ源としてアルコキシシランに代えて珪酸液を使用するので母液にアルコキシシランに由来する有機化合物（アルコール）を含まず、このため環境問題もなく、廃水処理費用が低減できる経済性に優れたペンタシル型ゼオライトの合成方法を提供することを目的としている。
【課題を解決するための手段】
【０００７】
本発明に係るペンタシル型ゼオライトの合成方法は、下記の工程（ａ）、（ｃ）および（ｄ）を含むことを特徴としている。
（ａ）（I）シリカ源として珪酸液、（II）有機構造規制剤、および（III）水を、（I）シリカ源のＳｉＯ2１モルに対して、（II）有機構造規制剤を０．１〜０．６モル、水を１０〜５００モルとなるように混合してペンタシル型ゼオライト合成前駆体を調製する工程
（ｃ）８０〜２５０℃で水熱処理する工程
（ｄ）得られたペンタシル型ゼオライトを分離する工程
【０００８】
前記（I）珪酸液が、珪酸アルカリ水溶液を陽イオン交換樹脂で脱アルカリしたものであることが好ましい。
前記工程（ａ）についで、下記の工程（ｂ）を行うことが好ましい。
（ｂ）１０〜５０℃で熟成する工程
【０００９】
前記工程（ａ）において、さらに（IV）アルカリ金属水酸化物をＭ2Ｏ（Ｍはアルカリ金属を示す）に換算してシリカ源のＳｉＯ2１モルに対して０．００１〜０．１モルの範囲で含んでいてもよい。
前記工程（ａ）において、シリカ源として珪酸液以外にシリカゾルを含んでいてもよい。
【００１０】
前記工程（ａ）において、さらに（V）周期律表の３Ｂ族、４Ａ族、８族から選ばれる１種または２種以上の元素の化合物を、酸化物としてＳｉＯ2１モルに対して０．００１〜０．１モルの範囲で含んでいてもよい。
前記（V）に用いる化合物の元素がＴｉ、Ａｌ、Ｇａ、Ｚｒ、Ｂ、Ｆｅから選ばれる１種または２種以上であることが好ましい。
【００１１】
前記（II）有機構造規制剤がテトラアルキルアンモニウムハイドロオキサイド（ＴＡＡＯＨ）であることが好ましい。
前記（IV）アルカリ金属水酸化物が水酸化カリウムであることが好ましい。
前記工程（ｄ）で分離した母液中に（II）有機構造規制剤に由来する炭素以外の炭素を実質的に含まないことが好ましい。
【発明の効果】
【００１２】
本発明によれば、シリカ源としてアルコキシシラン等の有機珪素化合物に代えて珪酸液を使用するので母液にアルコキシシラン等に由来する有機化合物（アルコール）を含まず、このため環境問題もなく、廃水処理費用が低減できる経済性に優れたペンタシル型ゼオライトの合成方法を提供することができる。
また、シリカ源としてシリカゾルを用いた場合に比して粒子径の小さいペンタシル型ゼオライトが得られるので、触媒成形性、触媒性能等に優れたペンタシル型ゼオライトの合成方法を提供することができる。
【発明を実施するための最良の形態】
【００１３】
以下、本発明に係るペンタシル型ゼオライトの合成方法について説明する。
本発明に係るペンタシル型ゼオライトの合成方法は、下記の工程（ａ）、（ｃ）および（ｄ）を含むことを特徴としている。
（ａ）（I）シリカ源として珪酸液、（II）有機構造規制剤、および（III）水を、（I）シリカ源のＳｉＯ2１モルに対して、（II）有機構造規制剤を０．１〜０．６モル、水を１０〜５００モルとなるように混合してペンタシル型ゼオライト合成前駆体を調製する工程
（ｃ）８０〜２５０℃で水熱処理する工程
（ｄ）得られたペンタシル型ゼオライトを分離する工程
【００１４】
工程（ａ）
本発明には（I）シリカ源として珪酸液を用いる。
（I）シリカ源
この珪酸液は、珪酸アルカリ水溶液を陽イオン交換樹脂で脱アルカリした従来公知のケイ酸液が用いられる。珪酸アルカリ水溶液としては、珪酸ナトリウム水溶液、珪酸カリウム水溶液が挙げられる。
具体的には、ＳｉＯ2濃度が概ね０．１〜１０重量％の珪酸アルカリ水溶液を陽イオン交換樹脂と接触させることによって調製することができる。得られた珪酸液は、ＳｉＯ2濃度が概ね０．１〜１０重量％、ｐＨが概ね１〜３の範囲にある。
本発明では、珪酸液をそのまま用いることもできるが、珪酸液を加熱して、あるいはアンモニア等のアルカリを加えてゲル化させ、必要に応じて熟成し、さらに、必要に応じて濃縮して用いることもできる。
また、珪酸液あるいは前記ゲル化させたシリカ源を噴霧乾燥して用いることもできる。
【００１５】
本発明では、前記珪酸液に加えて、シリカゾルを配合して用いることもできる。シリカゾルとしては従来公知のシリカゾルを用いることができるが、日揮触媒化成（株）製のシリカゾル、カタロイドＳＩ-５５０、ＳＩ-３０、ＳＩ-４５Ｐ、ＳＩ-８０Ｐ等は好適に用いることができる。
シリカゾルのシリカ粒子の平均粒子径は概ね２５０ｎｍ以下であることが好ましい。シリカゾルのシリカ粒子の平均粒子径が２５０ｎｍを越えると、結晶化に長時間を要したり、結晶性が不充分となる場合がある。
【００１６】
シリカゾルを配合して用いる場合、珪酸液とシリカゾルに由来する全シリカ中におけるシリカゾルに由来するシリカの割合は５０重量％以下、さらには３０重量％以下であることが好ましい。シリカゾルに由来するシリカの割合が５０重量％を越えると珪酸液を用いる経済的メリットが低減することに加えて、得られるペンタシル型ゼオライトの粒子径が大きくなりすぎて、触媒性能が不充分となる場合があり、また、成形して用いる場合に成形体の強度が不充分になる場合がある。
【００１７】
このような観点から、本発明で得られるペンタシル型ゼオライトの平均粒子径は０．０５〜１μｍ、さらには０．１〜０．５μｍの範囲にあることが好ましい。
なお、本発明での平均粒子径は、ペンタシル型ゼオライトの電子顕微鏡写真を撮影し、１００個の粒子について各粒子の最大径を測定し、これらを平均して求めることができる。
【００１８】
（II）有機構造規制剤
有機構造規制剤としては、ペンタシル型ゼオライトの合成に用いられる従来公知の有機構造規制剤を用いることができる。
有機構造規制剤として、例えば、第４級アルキルアンモニウムハイドロオキサイドの他、モノエタノールアミン、ジモノエタノールアミン、トリエタノールアミン等が挙げられる。
本発明ではテトラメチルアンモニウムハイドロオキサイド、テトラエチルアンモニウムハイドロオキサイド、テトラプロピルアンモニウムハイドロオキサイド、テトラブチルアンモニウムハイドロオキサイド等のテトラアルキルアンモニウムハイドロオキサイド（ＴＡＡＯＨ）が好適に用いられる。
【００１９】
なお、本発明ではＴＡＡＯＨに対応するテトラエチルアンモニウムクロライド、テトラエチルアンモニウムブロマイド、テトラプロピルアンモニウムクロライド、テトラプロピルアンモニウムブロマイド等の塩を併用することもできる。
【００２０】
シリカ源のＳｉＯ2１モルに対して、（II）有機構造規制剤を０．１〜０．６モル、好ましくは０．２〜０．５モルの範囲で用いることが好ましい。
シリカ源のＳｉＯ2１モルに対して、（II）有機構造規制剤が０．１モル未満の場合は、ペンタシル型ゼオライトが得られない場合や、得られたとしても結晶化に長時間を要したり、結晶性が不充分となる場合がある。
シリカ源のＳｉＯ2１モルに対して、（II）有機構造規制剤が０．６モルを越えてもペンタシル型ゼオライトが得られない場合や、得られたとしても結晶性が不充分となる場合がある。
【００２１】
（III）水
水の使用量は、シリカ源のＳｉＯ2１モルに対して、１０〜５００モル、さらには１５〜３００モルの範囲にあることが好ましい。なお、ここで規定する水のモル比は、珪酸液、有機構造規制剤水溶液に含まれる水と、必要に応じて加える水を合計した量の水のモル比を意味している。
水の使用量が、ＳｉＯ2１モルに対して１０モル未満の場合は、得られるペンタシル型ゼオライトが凝集したり、塊状になることがあり、用途が制限される。
水の使用量が、ＳｉＯ2１モルに対して５００モルを越えると、結晶化に長時間を要したり、いわゆる固形分濃度が低いので、生産効率、過熱エネルギー効率等が低下し、経済性が問題となる。
【００２２】
（IV）アルカリ金属水酸化物
本発明では、必要に応じてアルカリ金属水酸化物を用いることもできる。
アルカリ金属水酸化物としては、水酸化ナトリウム、水酸化カリウムが好適である。
アルカリ金属水酸化物を含むと、シリカ源の溶解性、反応性が高くなるためか、結晶化時間を短縮したり、結晶性が向上する傾向があるので好ましい。
【００２３】
アルカリ金属水酸化物の使用量は、アルカリ金属水酸化物をＭ2Ｏ（Ｍはアルカリ金属を示す）に換算してＳｉＯ2１モルに対して０．００１〜０．１モル、さらには０．００５〜０．０８モルの範囲で含んでいてもよい。
アルカリ金属水酸化物の使用量が、ＳｉＯ2１モルに対して０．００１未満の場合は、ペンタシル型ゼオライトの種類によっては結晶化時間の短縮効果や結晶性の向上効果が十分に得られない場合がある。一方、０．１モルを越えるとペンタシル型ゼオライトが生成しない場合や他の結晶が副生する場合がある。
【００２４】
（V）３Ｂ族、４Ａ族、８族元素化合物
本発明では、必要に応じて周期律表の３Ｂ族、４Ａ族、８族から選ばれる１種または２種以上の元素の化合物を用いることができる。
なかでも、Ｔｉ、Ａｌ、Ｇａ、Ｚｒ、Ｂ、Ｆｅから選ばれる１種または２種以上の元素の化合物が好ましい。
具体的には、テトラブチルオルソチタネート、ペルオキソチタン酸、水酸化チタン、硫酸チタニル、アルミニウムイソプロポキシド、塩化アルミニウム、水酸化アルミニウム、アルミン酸ナトリウム、硫酸ジルコニル、水酸化ジルコニウム、硼酸、硼酸ナトリウム、硝酸ガリウム、塩化ガリウム、塩化第２鉄、水酸化鉄等が挙げられる。
【００２５】
このような元素の化合物を用いると、ペンタシル型ゼオライトの骨格を形成する珪素（Ｓｉ）の一部がこれら元素に置換した、触媒活性、選択性等に優れたペンタシル型ゼオライトが得られる場合がある。
なお、本発明では、前記元素を含む有機金属化合物あるいはこれらの有機溶媒溶液を用いることができるが、合成母液中の有機物を低減する観点からは塩、水酸化物、酸化物、酸化物ゾルを用いることが好ましい。
【００２６】
周期律表の３Ｂ族、４Ａ族、８族から選ばれる１種または２種以上の元素の化合物の使用量は、酸化物としてＳｉＯ2１モルに対して０．００１〜０．１モル、さらには０．００５〜０．０５の範囲で含んでいてもよい。
３Ｂ族、４Ａ族、８族から選ばれる１種または２種以上の元素の化合物の使用量が酸化物としてＳｉＯ2１モルに対して０．００１モル未満の場合は前記したこれら元素を含む効果が充分得られない場合があり、０．１モルを越えると、前記骨格の珪素（Ｓｉ）の置換に与らない元素が増加し、結晶性が低下するとともに触媒性能が不充分となる場合がある。
【００２７】
工程（ａ）では、前記各原料を所定モル比となるように混合してペンタシル型ゼオライト合成前駆体を調製するが、例えば、有機構造規制剤水溶液、あるいはアルカリ金属水溶液を含む機構造規制剤水溶液に珪酸液あるいは、珪酸液とシリカゾルを、同時にあるいは別々に、連続的にあるいは断続的に添加することによって調製することができる。
また、３Ｂ族、４Ａ族、８族元素を含むペンタシル型ゼオライト合成前駆体を調製する場合は、ついで、３Ｂ族、４Ａ族、８族元素の化合物の水溶液あるいは有機溶媒溶液を添加する。
【００２８】
ペンタシル型ゼオライト合成前駆体のｐＨは１０〜１４、さらには１１〜１４の範囲にあることが好ましい。
ペンタシル型ゼオライト合成前駆体のｐＨが１０未満の場合はペンタシル型ゼオライトが得られない場合がある。
【００２９】
工程（ｂ）
ついで、必要に応じて１０〜５０℃、好ましくは２０〜４０℃で熟成する。熟成時間は熟成温度によっても異なるが、通常１〜４８時間、好ましくは２〜２４時間である。熟成は、撹拌しながらでもよく、静置してもよい。
このような熟成を行うと、工程（ｃ）での結晶化時間を短縮できたり、結晶性の高いペンタシル型ゼオライトが得られたり、粒子径が小さく均一なペンタシル型ゼオライトが得られる傾向にある。
【００３０】
工程（ｃ）
ついで、８０〜２５０℃、さらには９５〜２００℃で水熱処理する。
水熱処理温度が８０℃未満の場合は結晶化時間に長時間を要したり、結晶性が不充分となる場合がある。
水熱処理温度が２５０℃を越えても、さらに結晶化時間が大幅に短くなることもなく、結晶性が向上することもなく、場合によってはペンタシル型ゼオライト以外の結晶が副生する場合がある。
【００３１】
工程（ｄ）
ついで、ペンタシル型ゼオライトを分離する。
分離する方法は、ペンタシル型ゼオライトを分離できれば特に制限はなく従来公知の方法を採用することができる。粒子径が大きい場合は濾過分離法を採用することができ、粒子径が小さい場合は遠心沈降法、限外濾過膜法、目開きの小さいセラミックフィルター等を採用することができる。
【００３２】
本発明では、分離した一方の合成母液中に（II）有機構造規制剤に由来する炭素以外の炭素を実質的に含まないことが好ましい。ここで、実質的に含まないとは、前記シリカ源に珪酸液を使用し、珪素以外の元素の化合物としてもＴｉ、Ａｌ、Ｚｒ等の金属アルコキシド等を使用せず、溶媒としても有機溶媒を使用しないことを意味している。
合成母液中に（II）有機構造規制剤に由来する炭素以外の炭素を含むと、炭素を燃焼して除去する必要があり、本発明における経済性の効果が充分得られない場合がある。
【００３３】
分離したペンタシル型ゼオライトは、ついで従来公知の方法によって洗浄し、乾燥する。
乾燥した後は、触媒、触媒担体、吸着剤等として用いることができるが、使用に際しては、必要に応じて焼成して有機構造規制剤を除去したり、乾燥したペンタシル型ゼオライト粉体を成形し、ついで、焼成して有機構造規制剤を除去して用いることもできる。さらに、これらに、触媒成分を担持して用いることもできる。
以下、本発明を実施例により詳細に説明するが、以下の実施例により限定されるものではない。
【実施例１】
【００３４】
ペンタシル型ゼオライト(1)の合成
３号水ガラス（日揮触媒化成（株）製：ＳｉＯ2濃度２４重量％、Ｎａ2Ｏ／ＳｉＯ2モル比３．１）９３８ｇに水３５６２ｇを加えてＳｉＯ2濃度５重量％の希釈水ガラス溶液を調製した。ついで、希釈水ガラス溶液を陽イオン交換樹脂にて処理し、ＳｉＯ2濃度５重量％、ｐＨ２．６７の珪酸液４５００ｇを調製した。
【００３５】
別途、テトラプロピルアンモニウムハイドロオキサイド（ＴＰＡＯＨ）水溶液（セイケムアジア（株）製：ＴＰＡＯＨ濃度４０重量％）４３４．５ｇに水酸化カリウム（和光純薬（株）製：Ｋ2Ｏ濃度８３．５重量％）１１．５ｇを溶解した。これに、上記で調製した珪酸液４３５４ｇを１．５時間で添加した。ついで、３０℃で１時間撹拌した後、オートクレーブに充填し、撹拌下、２時間で１５０℃に昇温し、４８時間水熱処理した。
【００３６】
ついで、濾過して合成母液と分離し、合成母液を採取後、固形分を充分に洗浄し、１２０℃で２時間乾燥してペンタシル型ゼオライト(1)を合成した。ペンタシル型ゼオライト(1)について、結晶性、ＢＥＴ法比表面積、平均粒子径を測定し、結果を表に示した。また、Ｘ線回折により測定した回折スペクトルを図１に示した。また、走査型電子顕微鏡写真（ＳＥＭ）を図２に示した。
【００３７】
また、結晶性は以下の方法によって評価した。
Ｘ線回折スペクトルにおける２θ＝７．９°、８．８°、２３．１３°、２３．９３°、２４．３９°におけるピーク高の合計値を、後述する比較例１で得られたペンタシル型ゼオライト(R1)のピーク高の合計値と対比し、以下の基準で評価した。
ペンタシル型ゼオライト(R1)のピーク高の合計値と同程度である  ：  ○
ペンタシル型ゼオライト(R1)のピーク高の合計値よりやや低い    ：  △
ペンタシル型ゼオライト(R1)のピーク高の合計値より明らかに低い：  ×
【実施例２】
【００３８】
ペンタシル型ゼオライト(2)の合成
実施例１において、テトラプロピルアンモニウムハイドロオキサイド（ＴＰＡＯＨ）水溶液（セイケムアジア（株）製：ＴＰＡＯＨ濃度４０重量％）２６０．６ｇを用いた以外は同様にしてペンタシル型ゼオライト(2)を合成した。ペンタシル型ゼオライト(2)について、結晶性、ＢＥＴ法比表面積、平均粒子径を測定し、結果を表に示した。
【実施例３】
【００３９】
ペンタシル型ゼオライト(3)の合成
実施例１において、テトラプロピルアンモニウムハイドロオキサイド（ＴＰＡＯＨ）水溶液（セイケムアジア（株）製：ＴＰＡＯＨ濃度４０重量％）６９５．０ｇを用いた以外は同様にしてペンタシル型ゼオライト(3)を合成した。ペンタシル型ゼオライト(3)について、結晶性、ＢＥＴ法比表面積、平均粒子径を測定し、結果を表に示した。
【実施例４】
【００４０】
ペンタシル型ゼオライト(4)の合成
実施例１において、水酸化カリウム（和光純薬（株）製：Ｋ2Ｏ濃度８３．５重量％）３．８ｇを用いた以外は同様にしてペンタシル型ゼオライト(4)を合成した。ペンタシル型ゼオライト(4)について、結晶性、ＢＥＴ法比表面積、平均粒子径を測定し、結果を表に示した。
【実施例５】
【００４１】
ペンタシル型ゼオライト(5)の合成
実施例１において、テトラプロピルアンモニウムハイドロオキサイド（ＴＰＡＯＨ）水溶液（セイケムアジア（株）製：ＴＰＡＯＨ濃度４０重量％）４３４．５ｇの代わりにテトラエチルアンモニウムハイドロオキサイド（ＴＥＡＯＨ）水溶液（セイケムアジア（株）製：ＴＥＡＯＨ濃度３５重量％）３５８．７ｇを用いた以外は同様にしてペンタシル型ゼオライト(5)を合成した。ペンタシル型ゼオライト(5)について、結晶性、ＢＥＴ法比表面積、平均粒子径を測定し、結果を表に示した。
【実施例６】
【００４２】
ペンタシル型ゼオライト(6)の合成
実施例１において、１０５℃で４８時間水熱処理した以外は同様にしてペンタシル型ゼオライト(6)を合成した。ペンタシル型ゼオライト(6)について、結晶性、ＢＥＴ法比表面積、平均粒子径を測定し、結果を表に示した。
【実施例７】
【００４３】
ペンタシル型ゼオライト(7)の合成
実施例１において、１８０℃で４８時間水熱処理した以外は同様にしてペンタシル型ゼオライト(7)を合成した。ペンタシル型ゼオライト(7)について、結晶性、ＢＥＴ法比表面積、平均粒子径を測定し、結果を表に示した。
【実施例８】
【００４４】
ペンタシル型ゼオライト(8)の合成
実施例１において、テトラプロピルアンモニウムハイドロオキサイド（ＴＰＡＯＨ）水溶液（セイケムアジア（株）製：ＴＰＡＯＨ濃度４０重量％）４３４．５ｇに水酸化カリウム（和光純薬（株）製：Ｋ2Ｏ濃度８３．５重量％）１１．５ｇを溶解した溶液に、珪酸液２６１２.５ｇを１時間で添加し、ついで、シリカゾル（日揮触媒化成（株）製：カタロイドSI-550、平均粒子径５ｎｍ、ＳiＯ2濃度２０重量％）１２０．０ｇを０．２時間で添加した以外は同様にしてペンタシル型ゼオライト(8)を合成した。ペンタシル型ゼオライト(8)について、結晶性、ＢＥＴ法比表面積、平均粒子径を測定し、結果を表に示した。
【実施例９】
【００４５】
ペンタシル型ゼオライト(9)の合成
実施例１において、テトラプロピルアンモニウムハイドロオキサイド（ＴＰＡＯＨ）水溶液（セイケムアジア（株）製：ＴＰＡＯＨ濃度４０重量％）４３４．５ｇに水酸化カリウム（和光純薬（株）製：Ｋ2Ｏ濃度８３．５重量％）１１．５ｇを溶解した溶液に、珪酸液３９１８.７ｇを１．４時間で添加し、ついで、シリカゾル（日揮触媒化成（株）製：カタロイドSI-550、平均粒子径５ｎｍ、ＳiＯ2濃度２０重量％）３０．０ｇを０．１時間で添加した以外は同様にしてペンタシル型ゼオライト(9)を合成した。ペンタシル型ゼオライト(9)について、結晶性、ＢＥＴ法比表面積、平均粒子径を測定し、結果を表に示した。
【実施例１０】
【００４６】
ペンタシル型ゼオライト(10)の合成
実施例１において、テトラプロピルアンモニウムハイドロオキサイド（ＴＰＡＯＨ）水溶液（セイケムアジア（株）製：ＴＰＡＯＨ濃度４０重量％）４３４．５ｇに水酸化カリウム（和光純薬（株）製：Ｋ2Ｏ濃度８３．５重量％）１１．５ｇを溶解した溶液に、上記で調製した珪酸液４３５４ｇを１．５時間で添加し、さらに、水７８６６．２ｇを添加してペンタシル型ゼオライト合成前駆体を調製し、この１／２をオートクレーブに充填し、１５０℃で９６時間水熱処理した以外は同様にしてペンタシル型ゼオライト(10)を合成した。ペンタシル型ゼオライト(10)について、結晶性、ＢＥＴ法比表面積、平均粒子径を測定し、結果を表に示した。
【実施例１１】
【００４７】
ペンタシル型ゼオライト(11)の合成
３号水ガラス（日揮触媒化成（株）製：ＳｉＯ2濃度２４重量％、Ｎａ2Ｏ／ＳｉＯ2モル比３．１）９３８ｇに水３５６２ｇを加えてＳｉＯ2濃度５重量％の希釈水ガラス溶液を調製した。ついで、希釈水ガラス溶液を陽イオン交換樹脂にて処理し、ＳｉＯ2濃度５重量％、ｐＨ２．６７の珪酸液４５００ｇを調製した。
【００４８】
別途、３５．７ｇの四塩化チタンを純水で希釈してＴｉＯ2として１．０重量％含有する水溶液を調製し、これを撹拌しながら、濃度１５重量％のアンモニア水を添加し、ｐＨ９．５の白色スラリーを得た。このスラリーを濾過洗浄し、ＴｉＯ2として濃度１０．２重量％の水和酸化チタンゲルのケーキを得た。このケーキと濃度５％過酸化水素液４００ｇを混合し、ついで８０℃で２時間加熱して溶解し、ＴｉＯ2として濃度２．０重量％のペルオキソチタン酸（ＰＯＴ）水溶液４５０ｇを得た。
【００４９】
ついで、テトラプロピルアンモニウムハイドロオキサイド（ＴＰＡＯＨ）水溶液（セイケムアジア（株）製：ＴＰＡＯＨ濃度４０重量％）４３４．５ｇに、珪酸液４３５４ｇを１．５時間で添加し、ついでペルオキソチタン酸（ＰＯＴ）水溶液２７２．９ｇを０．２時間で添加した。
ついで、３０℃で１時間撹拌した後、オートクレーブに充填し、撹拌下、２時間で１６０℃に昇温し、４８時間水熱処理した。
【００５０】
ついで、濾過して合成母液と分離し、合成母液を採取後、固形分を充分に洗浄し、１２０℃で２時間乾燥してペンタシル型ゼオライト(11)を合成した。ペンタシル型ゼオライト(11)について、結晶性、ＢＥＴ法比表面積、平均粒子径を測定し、結果を表に示した。
【実施例１２】
【００５１】
ペンタシル型ゼオライト(12)の合成
３号水ガラス（日揮触媒化成（株）製：ＳｉＯ2濃度２４重量％、Ｎａ2Ｏ／ＳｉＯ2モル比３．１）９３８ｇに水３５６２ｇを加えてＳｉＯ2濃度５重量％の希釈水ガラス溶液を調製した。ついで、希釈水ガラス溶液を陽イオン交換樹脂にて処理し、ＳｉＯ2濃度５重量％、ｐＨ２．６７の珪酸液４５００ｇを調製した。
別途、テトラプロピルアンモニウムハイドロオキサイド（ＴＰＡＯＨ）水溶液（セイケムアジア（株）製：ＴＰＡＯＨ濃度４０重量％）４３４．５ｇに水酸化ナトリウム（Ｍ2Ｏ濃度３７．２重量％）４２．６ｇを溶解した。
【００５２】
さらに、別途、イソプロピルアルコール（ＩＰＡ）５５．７ｇにアルミニウムイソプロポキシド（ＡＩＰＯ）（関東化学（株）製：Ａｌ2Ｏ3濃度５０．０重量％）１３．９ｇを溶解した。
ついで、上記で調製したテトラプロピルアンモニウムハイドロオキサイドと水酸化ナトリウムの混合水溶液に、珪酸液４３５４ｇを１．５時間で添加し、ついでＩＰＡとＡＩＰＯの混合溶液６９．６ｇを０．２５時間で添加した。
【００５３】
ついで、８０℃で３時間撹拌してアルコールを蒸発させた後、オートクレーブに充填し、撹拌下、２時間で１８０℃に昇温し、４８時間水熱処理した。
ついで、濾過して合成母液と分離し、合成母液を採取後、固形分を充分に洗浄し、１２０℃で２時間乾燥してペンタシル型ゼオライト(12)を合成した。ペンタシル型ゼオライト(12)について、結晶性、ＢＥＴ法比表面積、平均粒子径を測定し、結果を表に示した。
【比較例１】
【００５４】
ペンタシル型ゼオライト(R1)の合成
テトラプロピルアンモニウムハイドロオキサイド（ＴＰＡＯＨ）水溶液（セイケムアジア（株）製：ＴＰＡＯＨ濃度４０重量％）４３４．５ｇに水１９６０ｇを添加し、水酸化カリウム（和光純薬（株）製：Ｋ2Ｏ濃度８３．５重量％）１１．５ｇを溶解した溶液に、テトラエチルオルソシリケート（ＴＥＯＳ）（多摩化学工業（株）製：ＳｉＯ2濃度２８．０重量％）７２１．４ｇを１時間で添加した。
【００５５】
ついで、３０℃で１時間撹拌した後、オートクレーブに充填し、撹拌下、２時間で１５０℃に昇温し、４８時間水熱処理した。
ついで、濾過して合成母液と分離し、合成母液を採取後、固形分を充分に洗浄し、１２０℃で２時間乾燥してペンタシル型ゼオライト(R1)を合成した。ペンタシル型ゼオライト(R1)について、結晶性、ＢＥＴ法比表面積、平均粒子径を測定し、結果を表に示した。
【比較例２】
【００５６】
ペンタシル型ゼオライト(R2)の合成
テトラプロピルアンモニウムハイドロオキサイド（ＴＰＡＯＨ）水溶液（セイケムアジア（株）製：ＴＰＡＯＨ濃度４０重量％）４３４．５ｇに水１４８１．９ｇ、水酸化カリウム（和光純薬（株）製：Ｋ2Ｏ濃度８３．５重量％）１１．５ｇを溶解した溶液に、シリカゾル（日揮触媒化成（株）製：カタロイドSI-30、平均粒子径３０ｎｍ、ＳiＯ2濃度３０重量％）６８２．２ｇを１時間で添加した。
【００５７】
ついで、３０℃で１時間撹拌した後、オートクレーブに充填し、撹拌下、２時間で１５０℃に昇温し、４８時間水熱処理した。
ついで、濾過して合成母液と分離し、合成母液を採取後、固形分を充分に洗浄し、１２０℃で２時間乾燥してペンタシル型ゼオライト(R2)を合成した。ペンタシル型ゼオライト(R2)について、結晶性、ＢＥＴ法比表面積、平均粒子径を測定し、結果を表に示した。
【比較例３】
【００５８】
ペンタシル型ゼオライト(R3)の合成
テトラプロピルアンモニウムハイドロオキサイド（ＴＰＡＯＨ）水溶液（セイケムアジア（株）製：ＴＰＡＯＨ濃度４０重量％）４３４．５ｇに水１１４０．９ｇを添加し、水酸化カリウム（和光純薬（株）製：Ｋ2Ｏ濃度８３．５重量％）１１．５ｇを溶解した溶液に、シリカゾル（日揮触媒化成（株）製：カタロイドSS-300、平均粒子径３００ｎｍ、ＳiＯ2濃度２０重量％）１０２３.２ｇを１．５時間で添加した。
【００５９】
ついで、３０℃で１時間撹拌した後、オートクレーブに充填し、撹拌下、２時間で１５０℃に昇温し、４８時間水熱処理した。
ついで、濾過して合成母液と分離し、合成母液を採取後、固形分を充分に洗浄し、１２０℃で２時間乾燥してペンタシル型ゼオライト(R3)を合成した。ペンタシル型ゼオライト(R3)について、結晶性を測定したところ実質的に無定型であった。
【比較例４】
【００６０】
ペンタシル型ゼオライト(R4)の合成
テトラエチルオルソシリケート（ＴＥＯＳ）（多摩化学工業（株）製：ＳｉＯ2濃度２８．０重量％）７２１．３ｇにテトラプロピルアンモニウムハイドロオキサイド（ＴＰＡＯＨ）水溶液（セイケムアジア（株）製：ＴＰＡＯＨ濃度４０重量％）４３４．５ｇを添加した。
別途、イソプロピルアルコール（ＩＰＡ）９３．０ｇにテトラブチルオルソチタネート（ＴＢＯＴ）（関東化学（株）製：ＴｉＯ2濃度２３．４７重量％）２３．２５ｇを溶解した。
【００６１】
ついで、ＴＥＯＳとＴＰＡＯＨとの混合（水）溶液にＴＢＯＴとＩＰＡの混合溶液を１５分間で添加し、ついで、水１２４３．７ｇを1時間で添加し後、８０℃で３時間撹拌してアルコールを蒸発させ、ついで、オートクレーブに充填し、撹拌下、２時間で１６０℃に昇温し、４８時間水熱処理した。
ついで、濾過して合成母液と分離し、合成母液を採取後、固形分を充分に洗浄し、１２０℃で２時間乾燥してペンタシル型ゼオライト(R4)を合成した。ペンタシル型ゼオライト(R4)について、結晶性、ＢＥＴ法比表面積、平均粒子径を測定し、結果を表に示した。
【比較例５】
【００６２】
ペンタシル型ゼオライト(R5)の合成
テトラエチルオルソシリケート（ＴＥＯＳ）（多摩化学工業（株）製：ＳｉＯ2濃度２８．０重量％）７２１．３ｇにテトラプロピルアンモニウムハイドロオキサイド（ＴＰＡＯＨ）水溶液（セイケムアジア（株）製：ＴＰＡＯＨ濃度４０重量％）４３４．５ｇを添加し、水酸化ナトリウム（Ｍ2Ｏ濃度３７．２重量％）４２．６ｇを溶解した。
別途、イソプロピルアルコール（ＩＰＡ）５５．６８ｇにアルミニウムイソプロポキシド（ＡＩＰＯ）（関東化学（株）製：Ａｌ2Ｏ3濃度５０．０重量％）１３．９ｇを溶解した。
【００６３】
ついで、ＴＥＯＳとＴＰＡＯＨとの混合溶液にＡＩＰＯのＩＰＡ溶液を１５分間で添加した後、水２１６７．９ｇを1時間で添加した。ついで、８０℃で３時間撹拌してアルコールを蒸発させた後、オートクレーブに充填し、撹拌下、２時間で１８０℃に昇温し、４８時間水熱処理した。
ついで、濾過して合成母液と分離し、合成母液を採取後、固形分を充分に洗浄し、１２０℃で２時間乾燥してペンタシル型ゼオライト(R5)を合成した。ペンタシル型ゼオライト(R5)について、結晶性、ＢＥＴ法比表面積、平均粒子径を測定し、結果を表に示した。
【００６４】
【表１】
2010126397.tif 000002
【図面の簡単な説明】
【００６５】
【図１】実施例１で得られたペンタシル型ゼオライト(1)のＸ線回折スペクトルである。
【００６６】
【図２】実施例１で得られたペンタシル型ゼオライト(1)の走査型電子顕微鏡写真（ＳＥＭ）である。
【図１】
2010126397.tif 000003
【図２】
2010126397.tif 000004